(57)【要約】【課題】位相差膜、反射膜等の種々の光学部材の作製に有用な、透明で且つ着色のない重合性組成物およびフィルムを提供すること。【解決手段】アゾメチン基と重合性基とを有する重合性アゾメチン化合物およびアミンを含み、任意で、アゾメチン基を有していない液晶化合物、キラル化合物、および重合開始剤等を含む重合性組成物、ならびに前記重合性組成物の硬化により得られるフィルム。【特許請求の範囲】
【請求項１】
アゾメチン基と重合性基とを有する重合性アゾメチン化合物およびアミンを含む重合性組成物。
【請求項２】
前記重合性アゾメチン化合物が液晶性を有する請求項１に記載の重合性組成物。
【請求項３】
前記重合性基がラジカル重合性基である請求項１または２に記載の重合性組成物。
【請求項４】
前記重合性基がメタクリレート基またはアクリレート基である請求項１または２に記載の重合性組成物。
【請求項５】
前記重合性アゾメチン化合物が下記式（Ｉ）：
【化１】
2015108669.tif 000018
式中、Ｐ1およびＰ2はそれぞれ、重合性基を表し；
ｍ１およびｍ２はそれぞれ、１〜１０の整数を表し、ｍ１またはｍ２のＣＨ2のうち、１つのＣＨ2または隣接しない２以上のＣＨ2は、酸素原子または硫黄原子に置き換わっていてもよく；
Ａ1、Ａ2、およびＡ3はそれぞれ、置換されていてもよい、５〜１８員環の芳香族炭化水素環または５〜１８員環の芳香族複素環の基を表し；
Ｒは、水素原子または炭素原子数１〜４のアルキル基を表し
Ｚ1は、−ＣＯＯ−、−ＯＣＯ−、−ＯＣＯ−ＣＨ＝ＣＨ−、−ＮＨＣＯ−、または−ＮＲ1ＣＯ−を表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯ−ＣＨ＝ＣＨ−、−ＯＣＯＯ−、−ＮＨＣＯ−、または−ＮＲ1ＣＯを表し、Ｒ1は炭素原子数１〜１０のアルキル基を表し；
ｎ１は１または２である；
で表される化合物である請求項１〜４のいずれか一項に記載の重合性組成物。
【請求項６】
前記重合性アゾメチン化合物が下記式（Ｉ’）：
【化２】
2015108669.tif 000019
式中、Ｐ1およびＰ2はそれぞれ、重合性基を表し；
ｍ１およびｍ２はそれぞれ、１〜１０の整数を表し、ｍ１またはｍ２個のＣＨ2のうち、１つのＣＨ2または隣接しない２以上のＣＨ2は、酸素原子または硫黄原子に置き換わっていてもよく；
Ａ1、Ａ2、Ａ3およびＡ4はそれぞれ、置換されていてもよい、５〜１８員環の芳香族炭化水素環、または５〜１８員環の芳香族複素環の基を表し；
Ｒは、水素原子または炭素原子数１〜８のアルキル基を表し；
Ｚ1およびＺ2はそれぞれ、−ＣＯＯ−、−ＯＣＯ−、−ＮＨＣＯ−、または−ＮＲ1ＣＯを表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯＯ−、−ＮＨＣＯ−、または−ＮＲ1ＣＯを表し、Ｒ1は炭素原子数１〜１０のアルキル基を表し；
ｎ１およびｎ２はそれぞれ、１または２である；
で表される化合物である請求項１〜４のいずれか一項に記載の重合性組成物。
【請求項７】
アミンが沸点１５０℃以上の第二級アミンまたは第三級アミンである請求項１〜６のいずれか一項に記載の重合性組成物。
【請求項８】
アゾメチン基を有していない液晶化合物を含む請求項１〜７のいずれか一項に記載の重合性組成物。
【請求項９】
アゾメチン基を有していない前記液晶化合物が重合性棒状液晶化合物である請求項８に記載の重合性組成物。
【請求項１０】
前記重合性アゾメチン化合物とアゾメチン基を有していない前記液晶化合物との質量比が７０：３０〜３０：７０である請求項８または９に記載の重合性組成物。
【請求項１１】
重合開始剤を含有する請求項１〜１０のいずれか一項に記載の重合性組成物。
【請求項１２】
キラル化合物を含有する請求項１〜１１のいずれか一項に記載の重合性組成物。
【請求項１３】
請求項１〜１２のいずれか１項に記載の重合性組成物の硬化により得られるフィルム。
【請求項１４】
請求項１３に記載のフィルムを含む位相差膜。
【請求項１５】
請求項１３に記載のフィルムを含む反射膜。
【発明の詳細な説明】
【技術分野】
【０００１】
本発明は、光学異方性フィルムまたは遮熱フィルム等の種々の光学部材の材料をはじめとして、種々の用途において有用な重合性組成物および前記重合性組成物から形成されるフィルム、並びにそのフィルムを用いた位相差膜および反射膜に関する。
【背景技術】
【０００２】
近年、液晶表示装置の小型化が望まれており、それに伴い光学フィルムの薄膜化が求められている。例えば、高い複屈折性を示す液晶を、位相差板等の光学フィルムに用いることにより膜厚を薄くすることができる。複屈折性（Δｎ）は液晶化合物の重要な基本物性のひとつであり、高い複屈折性を示す液晶は、光学素子の構成要素である位相差板、偏光素子、選択反射膜、カラーフィルタ、反射防止膜、視野角補償膜、ホログラフィー、配向膜など多くの工業分野に利用することができる（非特許文献１）。
【０００３】
従来、複屈折性の大きい液晶化合物としてＭＢＢＡに代表されるアゾメチン構造を有する化合物が知られている（非特許文献２）。また、光学フィルムに利用するため、重合性基を導入することでネットワーク構造を形成できるようにした重合性のアゾメチン化合物も提案されている（特許文献１〜３）。
【先行技術文献】
【特許文献】
【０００４】
【特許文献１】特開２００７−２７９３６３号公報
【特許文献２】特開２００７−２０６４６１号公報
【特許文献３】ＷＯ２０１１／１６２２９１
【非特許文献】
【０００５】
【非特許文献１】D.J.Broer, G.N.Mol, J.A.M.M.Van Haaren, and J.LubAdv. Mater., 1999,11,573
【非特許文献２】Liq.Cryst.,34,65(1976)
【発明の概要】
【発明が解決しようとする課題】
【０００６】
重合性アゾメチン化合物の利用により、所望の光学特性を有するフィルムを薄膜で得ることが可能となる。しかし、得られるフィルムまたはフィルム作製のために用いられる溶液は、アゾメチン結合の加水分解に由来して本質的に黄変の問題があり、この黄変の解消が常に求められている。  本発明は、上記問題を解決し、種々の光学部材の作製に有用な、透明で且つ着色のない重合性組成物およびフィルムを提供することを課題とする。特に、薄膜で高機能特性が要求される位相差膜及び選択反射膜の作製に有用な、重合性組成物およびフィルムを提供することを課題とする。
【課題を解決するための手段】
【０００７】
すなわち、本発明は以下の＜１＞〜＜１５＞を提供するものである。
＜１＞アゾメチン基と重合性基とを有する重合性アゾメチン化合物およびアミンを含む重合性組成物。
＜２＞前記重合性アゾメチン化合物が液晶性を有する＜１＞に記載の重合性組成物。
＜３＞前記重合性基がラジカル重合性基である＜１＞または＜２＞に記載の重合性組成物。
＜４＞前記重合性基がメタクリレート基またはアクリレート基である＜１＞または＜２＞に記載の重合性組成物。
＜５＞前記重合性アゾメチン化合物が下記式（Ｉ）：
【０００８】
【化１】
2015108669.tif 000002
【０００９】
式中、Ｐ1およびＰ2はそれぞれ、重合性基を表し；
ｍ１およびｍ２はそれぞれ、１〜１０の整数を表し、ｍ１またはｍ２のＣＨ2のうち、１つのＣＨ2または隣接しない２以上のＣＨ2は、酸素原子または硫黄原子に置き換わっていてもよく；
Ａ1、Ａ2、およびＡ3はそれぞれ、置換されていてもよい、５〜１８員環の芳香族炭化水素環または５〜１８員環の芳香族複素環の基を表し；
Ｒは、水素原子または炭素原子数１〜４のアルキル基を表し
Ｚ1は、−ＣＯＯ−、−ＯＣＯ−、−ＯＣＯ−ＣＨ＝ＣＨ−、−ＮＨＣＯ−、または−ＮＲ1ＣＯ−を表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯ−ＣＨ＝ＣＨ−、−ＯＣＯＯ−、−ＮＨＣＯ−、または−ＮＲ1ＣＯを表し、Ｒ1は炭素原子数１〜１０のアルキル基を表し；
ｎ１は１または２である；
で表される化合物である＜１＞〜＜４＞のいずれか一項に記載の重合性組成物。
＜６＞前記重合性アゾメチン化合物が下記式（Ｉ’）：
【００１０】
【化２】
2015108669.tif 000003
【００１１】
式中、Ｐ1およびＰ2はそれぞれ、重合性基を表し；
ｍ１およびｍ２はそれぞれ、１〜１０の整数を表し、ｍ１またはｍ２個のＣＨ2のうち、１つのＣＨ2または隣接しない２以上のＣＨ2は、酸素原子または硫黄原子に置き換わっていてもよく；
Ａ1、Ａ2、Ａ3およびＡ4はそれぞれ、置換されていてもよい、５〜１８員環の芳香族炭化水素環、または５〜１８員環の芳香族複素環の基を表し；
Ｒは、水素原子または炭素原子数１〜８のアルキル基を表し；
Ｚ1およびＺ2はそれぞれ、−ＣＯＯ−、−ＯＣＯ−、−ＮＨＣＯ−、または−ＮＲ1ＣＯを表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯＯ−、−ＮＨＣＯ−、または−ＮＲ1ＣＯを表し、Ｒ1は炭素原子数１〜１０のアルキル基を表し；
ｎ１およびｎ２はそれぞれ、１または２である；
で表される化合物である＜１＞〜＜４＞のいずれか一項に記載の重合性組成物。
＜７＞アミンが沸点１５０℃以上の第二級アミンまたは第三級アミンである＜１＞〜＜６＞のいずれか一項に記載の重合性組成物。
＜８＞アゾメチン基を有していない液晶化合物を含む＜１＞〜＜７＞のいずれか一項に記載の重合性組成物。
＜９＞アゾメチン基を有していない前記液晶化合物が重合性棒状液晶化合物である＜８＞に記載の重合性組成物。
＜１０＞前記重合性アゾメチン化合物とアゾメチン基を有していない前記液晶化合物との質量比が７０：３０〜３０：７０である＜８＞または＜９＞に記載の重合性組成物。
＜１１＞重合開始剤を含有する＜１＞〜＜１０＞のいずれか一項に記載の重合性組成物。
＜１２＞キラル化合物を含有する＜１＞〜＜１１＞のいずれか一項に記載の重合性組成物。
＜１３＞＜１＞〜＜１２＞のいずれか１項に記載の重合性組成物の硬化により得られるフィルム。
＜１４＞＜１３＞に記載のフィルムを含む位相差膜。
＜１５＞＜１３＞に記載のフィルムを含む反射膜。
【発明の効果】
【００１２】
本発明により、透明で且つ着色のない種々の光学部材の作製に有用な、重合性アゾメチン化合物を含む重合性組成物およびフィルムを提供することができる。特に、薄膜で所望の光学特性を示すことが要求される位相差膜および選択反射膜等の光学フィルムの作製に有用な、重合性組成物およびフィルムを提供することができる。
【図面の簡単な説明】
【００１３】
【図１】実施例で作製した塗布液１（上）と塗布液１６（下）の吸収スペクトルの経時変化を示す図である。
【発明を実施するための形態】
【００１４】
以下、本発明について詳細に説明する。なお、本明細書において「〜」を用いて表される数値範囲は、「〜」の前後に記載される数値を下限値および上限値とする。
本明細書において、「（メタ）アクリレート」との記載は、「アクリレートおよびメタクリレートのいずれか一方または双方」の意味を表す。「（メタ）アクリル酸」等も同様である。
【００１５】
１．重合性組成物
本発明の重合性組成物は、重合性アゾメチン化合物およびアミンを含む。本発明の重合性組成物は、アゾメチン基を有してない液晶化合物、キラル化合物、重合開始剤、配向制御剤などの他の成分を含んでいてもよい。以下各成分について説明する。
【００１６】
［重合性アゾメチン化合物］
重合性アゾメチン化合物は、アゾメチン基と重合性基とを有する。
アゾメチン基を分子内に有する化合物は、高複屈折性を示すことが知られており、薄膜の形態で所望の光学特性を示すことが要求される位相差膜及び選択反射膜等の光学フィルムの作製に有用である。重合性アゾメチン化合物において、アゾメチン基の数は特に限定されないが、１つまたは２つであることが好ましく、１つであることがより好ましい。アゾメチン基を分子内に２つ有するビスアゾメチン化合物は黄色に着色しやすい場合がある。
重合性基としては、ラジカル重合またはカチオン重合可能な重合性基が好ましい。ラジカル重合性基としては、一般に知られているラジカル重合性基を用いることができ、好適なものとして、（メタ）アクリレート基とを挙げることができる。この場合、重合速度はアクリレート基が一般的に速いことが知られており、生産性向上の観点からアクリレート基が好ましいが、メタクリレート基も高複屈折性液晶の重合性基として同様に使用することができる。カチオン重合性基としては、一般に知られているカチオン重合性を用いることができ、具体的には、脂環式エーテル基、環状アセタール基、環状ラクトン基、環状チオエーテル基、スピロオルソエステル基、ビニルオキシ基などを挙げることができる。中でも、脂環式エーテル基、ビニルオキシ基が好適であり、エポキシ基、オキセタニル基、ビニルオキシ基が特に好ましい。
重合性基の例としては以下の重合性基が挙げられる。
【００１７】
【化３】
2015108669.tif 000004
【００１８】
式中、Ｒ11〜Ｒ13はそれぞれ、水素原子またはメチル基を表す。＊が重合性アゾメチン化合物の他の部分との結合位置である。
上記のように、重合性基として特に好ましくは、（メタ）アクリレート基が挙げられる。即ち重合性基としては以下のいずれかの基が好ましい。
【００１９】
【化４】
2015108669.tif 000005
【００２０】
重合性アゾメチン化合物は重合性基を１つまたは２つ以上含んでいればよいが、１つ、２つ、または３つであることが好ましく、２つであることがより好ましい。重合性基を２種以上含んでいてもよい。重合性アゾメチン化合物が重合性基を２つ以上含んでいる場合、２つ以上の重合性基はラジカル重合性基およびカチオン重合性基等、重合反応機構が異なる重合性基であってもよく、同一の反応機構の重合性基であってもよい。
【００２１】
重合性アゾメチン化合物は、液晶性を示すことが好ましい。重合性アゾメチン化合物は、いわゆるメソゲン基を有し、環状の芳香族基を２環以上、好ましくは３環以上連結した構造を有していることが好ましい。環状の芳香族基の例としては、５〜１８員環の芳香族炭化水素環または５〜１８員環の芳香族複素環の基が挙げられ、単環の基であっても、２以上の環を含む縮合環の基であってもよい。但し、着色をより軽減するという観点では、単環の基であることが好ましい。単環構造としては、５〜７員環状構造が好ましく、５または６員環構造がより好ましい。前記複素環の環構成原子は、窒素原子、硫黄原子および酸素原子から選択される１種または２種以上であることが好ましい。
以下に、環状の芳香族基の例を示すが、これらに限定されるものではない。
【００２２】
【化５】
2015108669.tif 000006
【００２３】
環状の芳香族基は、置換基を有していてもよい。置換基の例としては、炭素原子数１〜４のアルキル基、炭素原子数１〜４のアルコキシ基、炭素原子数２〜５のアミド基、炭素原子数２〜５のアルコキシカルボニル基、炭素原子数２〜５のアシルオキシ基、炭素原子数２〜５のアシル基、シアノ基、またはハロゲン原子（例えば、フッ素原子、塩素原子、臭素原子およびヨウ素原子）が含まれる。より好ましくは炭素原子数１〜４のアルキル基、炭素原子数１〜４のアルコキシ基、炭素原子数２〜５のアミド基、炭素原子数２〜５のアルコキシカルボニル基、ハロゲン原子であり、さらに好ましくは炭素原子数１〜４のアルキル基、炭素原子数１〜４のアルコキシ基、炭素原子数１〜４のアルコキシカルボニル基、およびハロゲン原子が挙げられる。
【００２４】
重合性アゾメチン化合物において、重合性基、アゾメチン基、環状の芳香族基等は相互に連結基で連結されていればよい。連結基としては、単結合、−ＣＨ2−、−Ｃ＝Ｃ−、−ＣＯＯ−、−ＯＣＯ−、−ＯＣＯ−ＣＨ＝ＣＨ−、−ＮＨＣＯ−、またはＮＲ100ＣＯ−（Ｒ100は炭素原子数１〜１０のアルキル基を表す）、−Ｏ−、−Ｓ−、またはこれらのうち２つ以上の基を任意に組み合わせて形成される基などが挙げられる。
【００２５】
重合性アゾメチン化合物の具体例としては、例えば、特開２００７−２７９３６３号公報に記載の一般式（１）で表される化合物、特開２００７−２０６４６１号公報に記載の一般式（１）で表される化合物、またはＷＯ２０１１／１６２２９１に記載の一般式（Ｉ）または一般式（Ｉ´）で表される化合物が挙げられる。これらのうち、特に以下に示す、ＷＯ２０１１／１６２２９１に記載の一般式（Ｉ）または一般式（Ｉ´）で表される化合物が好ましい。
【００２６】
【化６】
2015108669.tif 000007
【００２７】
式（Ｉ）中、Ｐ1およびＰ2はそれぞれ、重合性基を表し；
ｍ１およびｍ２はそれぞれ、１〜１０の整数を表し、ｍ１またはｍ２のＣＨ2のうち、１つのＣＨ2または隣接しない２以上のＣＨ2は、酸素原子または硫黄原子に置き換わっていてもよく；
Ａ1、Ａ2、およびＡ3はそれぞれ、置換されていてもよい、５〜１８員環の芳香族炭化水素環または５〜１８員環の芳香族複素環の基を表し；
Ｒは、水素原子または炭素原子数１〜４のアルキル基を表し
Ｚ1は、−ＣＯＯ−、−ＯＣＯ−、−ＯＣＯ−ＣＨ＝ＣＨ−、−ＮＨＣＯ−、または−ＮＲ1ＣＯ−を表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯ−ＣＨ＝ＣＨ−、−ＯＣＯＯ−、−ＮＨＣＯ−、または−ＮＲ1ＣＯを表し、Ｒ1は炭素原子数１〜１０のアルキル基を表し；
ｎ１は１または２である。
【００２８】
【化７】
2015108669.tif 000008
【００２９】
式（Ｉ’）中、Ｐ1およびＰ2はそれぞれ、重合性基を表し；
ｍ１およびｍ２はそれぞれ、１〜１０の整数を表し、ｍ１またはｍ２個のＣＨ2のうち、１つのＣＨ2または隣接しない２以上のＣＨ2は、酸素原子または硫黄原子に置き換わっていてもよく；
Ａ1、Ａ2、Ａ3およびＡ4はそれぞれ、置換されていてもよい、５〜１８員環の芳香族炭化水素環または５〜１８員環の芳香族複素環の基を表し；
Ｒは水素原子または炭素原子数１〜８のアルキル基を表し；
Ｚ1およびＺ2はそれぞれ、−ＣＯＯ−、−ＯＣＯ−、−ＮＨＣＯ−、または−ＮＲ1ＣＯを表し、Ｒ1は炭素原子数１〜１０のアルキル基を表し；
Ｌ1およびＬ2はそれぞれ、−Ｏ−、−Ｓ−、−ＣＯＯ−、−ＯＣＯ−、−ＯＣＯＯ−、−ＮＨＣＯ−、または−ＮＲ1ＣＯを表し、Ｒ1は炭素原子数１〜１０のアルキル基を表し；
ｎ１およびｎ２はそれぞれ、１または２である。
【００３０】
重合性アゾメチン化合物は、公知の方法により製造することができ、例えば前記式（Ｉ）または（Ｉ’）で示される化合物は、ＷＯ２０１１／１６２２９１の段落００４７〜００５３に記載の方法で製造することができる。
本発明の重合性組成物において、アゾメチン化合物は、前記重合性組成物の固形分質量に対して、５質量％以上であればよく、好ましくは１０〜８５質量％、より好ましくは１０〜７５質量％、さらに好ましくは１５〜７０質量％であればよい。但し、この範囲に限定されるものではない。
【００３１】
重合性アゾメチン化合物は、高い複屈折性を示すので、液晶性を示す重合性アゾメチン化合物の配向を固定した膜は、より低い複屈折性の液晶性化合物を利用した膜と比較して、より薄膜で所望の光学特性を達成することが期待できる。
また、重合性アゾメチン化合物、特に、式（Ｉ）または（Ｉ’）で示される化合物は、芳香環の置換基の種類や連結基によらず、可視光領域での吸収が極めて小さいことから無色透明であり、液晶相範囲が広いために溶剤に溶解しやすい、重合しやすいなどといった複数の特性をも満足する。本発明の重合性組成物を用いて作製される硬化膜は、十分な硬度を示し、無色透明であり、耐候性・耐熱性が良好である等、複数の特性を満足し得るであろう。従って、本発明の重合性組成物を利用して形成された硬化膜は、例えば、光学素子の構成要素である位相差板、偏光素子、選択反射膜、カラーフィルタ、反射防止膜、視野角補償膜、ホログラフィー、配向膜等、種々の用途に利用することができる。
【００３２】
［アミン］
アミンを含むことにより、本発明の重合性組成物では重合性アゾメチン化合物のアゾメチン構造に基づく黄変が抑制される。
本発明の重合性組成物に含まれるアミンとしては、特に限定されないが二級または三級の脂肪族アミンが好ましい。また、本発明の重合性組成物に含まれるアミンの沸点は、150℃以上であればよく、好ましくは、180℃以上、より好ましくは、200℃以上であればよい。
アミンとして好ましい例としては、ベンジルアミン誘導体、ピペリジン誘導体が挙げられる。
ピペリジン誘導体としては、一般にHALS（ヒンダード・アミン光安定剤）と称される塩基性の光安定剤を用いることができる。HALSの中でもピペリジン構造の窒素原子が水素またはメチル基で置換された構造が好ましい。HALSの具体例としては、ADEKA社のアデカスタブ LAシリーズ  （LA52,LA57,LA-63P,LA68, LA-72, LA-77, LA-82, LA-87)や、BASF社のチヌビンシリーズ（Tinuvin 111, Tinuvin 123, Tinuvin 144, Tinuvin 292, Tinuvin 765）Clariant社のホスタビンシリーズ（Hostavin N20, Hostavin N24）などが挙げられる。
本発明の重合性組成物に含まれるアミンとして好ましい例を以下に示す。但し、これらに限定されるものではない。
【００３３】
【化８】
2015108669.tif 000009
【００３４】
本発明の重合性組成物において、アミンは、前記重合性組成物の固形分質量に対して、0.01〜10質量％、好ましくは0.1〜5質量％、より好ましくは0.5〜3質量％であればよい。但し、この範囲に限定されるものではない。
【００３５】
[アゾメチン基を有していない液晶化合物]
本発明の重合性組成物は、重合性アゾメチン化合物とともに、アゾメチン基を有していない他の１種以上の液晶性化合物を含有していてもよい。特に、前記式（Ｉ）または（Ｉ’）で表される重合性アゾメチン化合物は、他の液晶性化合物との相溶性が高いので、他の液晶性化合物を混合しても、不透明化等が生じず、透明性の高い膜を形成可能である。他の液晶性化合物を併用可能であることから、種々の用途に適する種々の組成の組成物を提供できる。併用可能な他の液晶化合物の例には、棒状ネマチック液晶化合物である。前記棒状ネマチック液晶化合物の例には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が含まれる。低分子液晶化合物だけではなく、高分子液晶化合物も用いることができる。
【００３６】
他の液晶化合物は、重合性であっても非重合性であってもよい。重合性基を有しない棒状液晶化合物については、様々な文献（例えば、Y. Goto et.al., Mol. Cryst. Liq. Cryst. 1995, Vol. 260, pp.23-28）に記載がある。
重合性棒状液晶化合物は、重合性基を棒状液晶化合物に導入することで得られる。重合性基の例には、不飽和重合性基、エポキシ基、およびアジリジニル基が含まれ、不飽和重合性基が好ましく、エチレン性不飽和重合性基が特に好ましい。重合性基は種々の方法で、棒状液晶化合物の分子中に導入できる。重合性棒状液晶化合物が有する重合性基の個数は、好ましくは１〜６個、より好ましくは１〜３個である。重合性棒状液晶化合物の例は、Ｍａｋｒｏｍｏｌ．Ｃｈｅｍ．，１９０巻、２２５５頁（１９８９年）、Ａｄｖａｎｃｅｄ  Ｍａｔｅｒｉａｌｓ  ５巻、１０７頁（１９９３年）、米国特許第４６８３３２７号明細書、同５６２２６４８号明細書、同５７７０１０７号明細書、国際公開ＷＯ９５／２２５８６号公報、同９５／２４４５５号公報、同９７／００６００号公報、同９８／２３５８０号公報、同９８／５２９０５号公報、特開平１−２７２５５１号公報、同６−１６６１６号公報、同７−１１０４６９号公報、同１１−８００８１号公報、および特開２００１−３２８９７３号公報などに記載の化合物が含まれる。２種類以上の重合性棒状液晶化合物を併用してもよい。２種類以上の重合性棒状液晶化合物を併用すると、配向温度を低下させることができる。
【００３７】
アゾメチン基を有していない他の液晶化合物の添加量については特に制限はなく、前記重合性組成物の固形分質量に対して、好ましくは１０〜８５質量％、より好ましくは１０〜７５質量％、さらに好ましくは１５〜７０質量％であればよい。但し、この範囲に限定されるものではない。本発明の重合性組成物において、重合性アゾメチン化合物と他の液晶化合物との質量比(重合性アゾメチン化合物の質量／他の液晶化合物の質量)は、９５／５〜５／９５であればよく、前記比が８０／２０〜２０／８０であることが好ましく、７０／３０〜３０／７０であることがより好ましい。重合性アゾメチン化合物が他の液晶化合物と同量程度以上（例えば前記比が８０／２０〜５０／５０）含まれている形態も好ましい。。この比は用途に応じて好ましい範囲に調整することができる。
【００３８】
[キラル化合物]
本発明の重合性組成物はキラル化合物を含んでいてもよい。キラル化合物を利用することにより、コレステリック液晶相を示す組成物として調製することができる。キラル化合物は液晶性であっても、非液晶性であってもよい。前記キラル化合物は、公知の種々のキラル剤（例えば、液晶デバイスハンドブック、第３章４−３項、ＴＮ、ＳＴＮ用カイラル剤、１９９頁、日本学術振興会第１４２委員会編、１９８９に記載）から選択することができる。キラル化合物は、一般に不斉炭素原子を含むが、不斉炭素原子を含まない軸性不斉化合物あるいは面性不斉化合物も用いることができる。軸性不斉化合物または面性不斉化合物の例には、ビナフチル、ヘリセン、パラシクロファンおよびこれらの誘導体が含まれる。キラル化合物（キラル剤）は、重合性基を有していてもよい。キラル化合物が重合性基を有するとともに、併用する棒状液晶化合物も重合性基を有する場合は、重合性キラル化合物と重合性棒状液晶化合物との重合反応により、棒状液晶化合物から誘導される繰り返し単位と、キラル化合物から誘導される繰り返し単位とを有するポリマーを形成することができる。この態様では、重合性キラル化合物が有する重合性基は、重合性棒状液晶化合物が有する重合性基と、同種の基であることが好ましい。従って、キラル化合物の重合性基も、不飽和重合性基、エポキシ基またはアジリジニル基であることが好ましく、不飽和重合性基であることがさらに好ましく、エチレン性不飽和重合性基であることが特に好ましい。
【００３９】
本発明の重合性組成物中のキラル化合物は、重合性アゾメチン化合物に対して、１〜３０モル％であることが好ましい。キラル化合物の使用量は、より少ないことが液晶性に影響を及ぼさない傾向があるため好まれる。従って、キラル化合物としては、少量でも所望の螺旋ピッチの捩れ配向を達成可能なように、強い捩り力のある化合物が好ましい。この様な、強い捩れ力を示すキラル剤としては、例えば、特開２００３−２８７６２３号公報に記載のキラル剤が挙げられる。
【００４０】
キラル化合物を含有する態様の本発明の重合性組成物をコレステリック液晶相とした後、それを固定して形成された膜は、その螺旋ピッチに応じて、所定の波長の光に対して、選択反射特性を示し、反射膜（例えば、赤外線反射膜）として有用である。高い複屈折性を示す重合性アゾメチン化合物を利用することにより、より低い複屈折性の液晶性化合物を利用した同一の厚みの膜と比較して、反射波長域が広帯域化されるという利点がある。
【００４１】
[重合開始剤]
本発明の重合性組成物は、重合開始剤を含有していることが好ましい。例えば、紫外線照射により硬化反応を進行させて硬化膜を形成する態様では、使用する重合開始剤は、紫外線照射によって重合反応を開始可能な光重合開始剤であることが好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジンおよびフェナジン化合物（特開昭６０−１０５６６７号公報、米国特許第４２３９８５０号明細書記載）およびオキサジアゾール化合物（米国特許第４２１２９７０号明細書記載）等が挙げられる。
【００４２】
光重合開始剤の使用量は、重合性組成物（塗布液の場合は固形分）の０．１〜２０質量％であることが好ましく、１〜８質量％であることがさらに好ましい。
【００４３】
[配向制御剤]
本発明の重合性組成物中に、安定的にまたは迅速に液晶相（例えば、コレステリック液晶相）となるのに寄与する配向制御剤を添加してもよい。配向制御剤の例には、含フッ素(メタ)アクリレート系ポリマー、およびＷＯ２０１１／１６２２９１に記載の一般式（Ｘ１）〜（Ｘ３）で表される化合物が含まれる。これらから選択される２種以上を含有していてもよい。これらの化合物は、層の空気界面において、液晶化合物の分子のチルト角を低減若しくは実質的に水平配向させることができる。尚、本明細書で「水平配向」とは、液晶分子長軸と膜面が平行であることをいうが、厳密に平行であることを要求するものではなく、本明細書では、水平面とのなす傾斜角が２０度未満の配向を意味するものとする。液晶化合物が空気界面付近で水平配向する場合、配向欠陥が生じ難いため、可視光領域での透明性が高くなる。一方、液晶化合物の分子が大きなチルト角で配向すると、例えば、コレステリック液晶相とする場合は、その螺旋軸が膜面法線からずれるため、反射率が低下したり、フィンガープリントパターンが発生し、ヘイズの増大や回折性を示したりするため好ましくない。
配向制御剤として利用可能な前記含フッ素(メタ)アクリレート系ポリマーの例は、特開２００７−２７２１８５号公報の［００１８］〜［００４３］等に記載がある。
【００４４】
配向制御剤としては、一種の化合物を単独で用いてもよいし、二種以上の化合物を併用してもよい。
前記組成物中における、配向制御剤の添加量は、前記式（Ｉ）の化合物の質量の０．０１〜１０質量％が好ましく、０．０１〜５質量％がより好ましく、０．０２〜１質量％が特に好ましい。
【００４５】
[その他の添加剤]
本発明の重合性組成物は、１種または２種類以上の、酸化防止剤、紫外線吸収剤、増感剤、安定剤、可塑剤、連鎖移動剤、重合禁止剤、消泡剤、レべリング剤、増粘剤、難燃剤、界面活性物質、分散剤、染料、顔料等の色材、等の他の添加剤を含有していてもよい。
【００４６】
２．フィルム
本発明の重合性組成物は、位相差フィルム、反射フィルム等の種々の光学フィルムの材料として有用である。
[フィルムの製造方法]
光学フィルムの製造方法の一例は、
(i)  基板等の表面に、本発明の重合性組成物を塗布して、液晶相（コレステリック液晶相等）の状態にすること、
(ii)  前記組成物の硬化反応を進行させ、液晶相を固定して硬化膜を形成すること、
を少なくとも含む製造方法である。
（i）および（ii）の工程を、複数回繰り返して、複数の上記硬化膜が積層されたフィルムを作製することもできる。
【００４７】
前記（i）工程では、まず、基板またはその上に形成された配向膜の表面に、本発明の重合性組成物を塗布する。前記重合性組成物は、溶媒に材料を溶解および／または分散した、塗布液として調製されることが好ましい。塗布液の調製に使用する溶媒としては、有機溶媒が好ましく用いられる。該有機溶媒としては、アミド（例えばＮ，Ｎ−ジメチルホルムアミド）；スルホキシド（例えばジメチルスルホキシド）；ヘテロ環化合物（例えばピリジン）；炭化水素（例えばベンゼン、ヘキサン）；アルキルハライド（例えばクロロホルム、ジクロロメタン）；エステル（例えば酢酸メチル、酢酸ブチル）；ケトン（例えばアセトン、メチルエチルケトン）；エーテル（例えばテトラヒドロフラン、１，２−ジメトキシエタン）；１，４−ブタンジオールジアセテートなどが含まれる。これらの中でも、アルキルハライドおよびケトンが特に好ましい。二種類以上の有機溶媒を併用してもよい。
【００４８】
前記塗布液の塗布は、ワイヤーバーコーティング法、押し出しコーティング法、ダイレクトグラビアコーティング法、リバースグラビアコーティング法、ダイコーティング法等の種々の方法によって行うことができる。また、インクジェット装置を用いて、組成物をノズルから吐出して、塗膜を形成することもできる。
【００４９】
次に、表面に塗布され、塗膜となった重合性組成物を、コレステリック液晶相等の液晶相の状態にする。前記重合性組成物が、溶媒を含む塗布液として調製されている態様では、塗膜を乾燥し、溶媒を除去することで、液晶相の状態にすることができる場合がある。また、液晶相への転移温度とするために、所望により、前記塗膜を加熱してもよい。例えば、一旦等方性相の温度まで加熱し、その後、液晶相転移温度まで冷却する等によって、安定的に液晶相の状態にすることができる。前記重合性組成物の液晶相転移温度は、製造適性等の面から１０〜２５０℃の範囲内であることが好ましく、１０〜１５０℃の範囲内であることがより好ましい。１０℃未満であると液晶相を呈する温度範囲にまで温度を下げるために冷却工程等が必要となることがある。また２００℃を超えると、一旦液晶相を呈する温度範囲よりもさらに高温の等方性液体状態にするために高温を要し、熱エネルギーの浪費、基板の変形、変質等からも不利になる。
【００５０】
次に、（ii）の工程では、液晶相の状態となった塗膜を硬化させる。硬化は、ラジカル重合法、アニオン重合法、カチオン重合法、配位重合法等、いずれの重合法に従って進行させてもよい。重合性アゾメチン化合物に応じて、適する重合法を選択すればよい。この重合により、重合性アゾメチン化合物から誘導される単位を構成単位中に有する重合体が得られる。
一例では、紫外線を照射して、硬化反応を進行させる。紫外線照射には、紫外線ランプ等の光源が利用される。この工程では、紫外線を照射することによって、前記組成物の硬化反応が進行し、コレステリック液晶相が固定されて、硬化膜が形成される。
紫外線の照射エネルギー量については特に制限はないが、一般的には、１００ｍＪ／ｃｍ2〜８００ｍＪ／ｃｍ2程度が好ましい。また、前記塗膜に紫外線を照射する時間については特に制限はないが、硬化膜の充分な強度および生産性の双方の観点から決定すればよい。
【００５１】
硬化反応を促進するため、加熱条件下で紫外線照射を実施してもよい。また、紫外線照射時の温度は、液晶相が乱れないように、液晶相を呈する温度範囲に維持することが好ましい。また、雰囲気の酸素濃度は重合度に関与するため、空気中で所望の重合度に達せず、膜強度が不十分の場合には、窒素置換等の方法により、雰囲気中の酸素濃度を低下させることが好ましい。
【００５２】
上記工程では、液晶相が固定されて、硬化膜が形成される。ここで、液晶相を「固定化した」状態は、液晶相となっている化合物の配向が保持された状態が最も典型的、且つ好ましい態様である。それだけには限定されず、具体的には、通常０℃〜５０℃、より過酷な条件下では−３０℃〜７０℃の温度範囲において、該層に流動性が無く、また外場や外力によって配向形態に変化を生じさせることなく、固定化された配向形態を安定に保ち続けることができる状態を意味するものとする。本発明では、紫外線照射によって進行する硬化反応により、液晶相の配向状態を固定する。
なお、フィルムにおいては、液晶相の光学的性質が層中において保持されていれば十分であり、最終的に硬化膜中の組成物がもはや液晶性を示す必要はない。例えば、組成物が、硬化反応により高分子量化して、もはや液晶性を失っていてもよい。
【００５３】
上記硬化膜の厚みについては特に制限はない。用途に応じて、または所望とされる光学特性に応じて、好ましい膜厚を決定すればよい。一般的には、厚さは０．０５〜５０μｍが好ましく、１〜３５μｍがより好ましい。
【００５４】
[基板]
フィルムは、基板を有していてもよい。当該基板は自己支持性があり、上記硬化膜を支持するものであれば、材料および光学的特性についてなんら限定はない。ガラス板、石英板、およびポリマーフィルム等から選択することができる。用途によっては、紫外光に対する高い透明性を有するものを用いてもよい。可視光に対する透過性が高いポリマーフィルムとしては、液晶表示装置等の表示装置の部材として用いられる種々の光学フィルム用のポリマーフィルムが挙げられる。前記基板としては、例えばポリエチレンテレフタレート（ＰＥＴ）、ポリブチレンテレフタレート、ポリエチレンナフタレート（ＰＥＮ）等のポリエステルフィルム；ポリカーボネート（ＰＣ）フィルム、ポリメチルメタクリレートフィルム；ポリエチレン、ポリプロピレン等のポリオレフィンフィルム；ポリイミドフィルム、トリアセチルセルロース（ＴＡＣ）フィルム、などが挙げられる。ポリエチレンテレフタレート、トリアセチルセルロースが好ましい。
【００５５】
[配向層]
フィルムは、基板と前記硬化膜との間に、配向層を有していてもよい。配向層は、液晶化合物の配向方向をより精密に規定する機能を有する。配向層は、有機化合物（好ましくはポリマー）のラビング処理、無機化合物の斜方蒸着、マイクログルーブを有する層の形成等の手段で設けることができる。さらには、電場の付与、磁場の付与、或いは光照射により配向機能が生じる配向層も知られている。配向層は、ポリマーの膜の表面に、ラビング処理により形成することが好ましい。
【００５６】
配向層に用いられる材料としては、有機化合物のポリマーが好ましく、それ自体が架橋可能なポリマーか、或いは架橋剤により架橋されるポリマーがよく用いられる。当然、双方の機能を有するポリマーも用いられる。ポリマーの例としては、ポリメチルメタクリレ−ト、アクリル酸／メタクリル酸共重合体、スチレン／マレインイミド共重合体、ポリビニルアルコ−ルおよび変性ポリビニルアルコ−ル、ポリ（Ｎ−メチロ−ルアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロ−ス、ゼラチン、ポリエチレン、ポリプロピレンおよびポリカーボネート等のポリマーおよびシランカップリング剤等の化合物を挙げることができる。好ましいポリマーの例としては、ポリ（Ｎ−メチロ−ルアクリルアミド）、カルボキシメチルセルロ−ス、ゼラチン、ポリビルアルコールおよび変性ポリビニルアルコール等の水溶性ポリマーが挙げられ、このうち、ゼラチン、ポリビルアルコールおよび変性ポリビニルアルコールが好ましく、特にポリビルアルコールおよび変性ポリビニルアルコールが好ましい。
【００５７】
[フィルムの用途]
フィルムの一態様は、本発明の重合性組成物の、液晶相の配向（例えば、水平配向、垂直配向、ハイブリッド配向等）を固定したフィルムであって、光学異方性を示すフィルムである。当該フィルムは、液晶表示装置等の光学補償フィルム等として利用される。
光学フィルムの一態様は、本発明の重合性組成物のコレステリック液晶相を固定したフィルムであって、所定の波長域の光に対して選択反射特性を示すフィルムである。コレステリック液晶相では、液晶分子はらせん状に配列している。赤外線波長域（波長８００〜１３００ｎｍ）に選択反射特性を示す当該フィルムは、例えば建物または車両の窓ガラスに貼付され、もしくは合わせガラスに組み込まれて、遮熱部材として利用される。
また、光学フィルムは、光学素子の構成要素である、偏光素子、反射膜、カラーフィルタ、反射防止膜、視野角補償膜、ホログラフィー、配向膜等、種々の用途に利用することができる。
【実施例】
【００５８】
以下に実施例と比較例（なお比較例は公知技術というわけではない）を挙げて本発明の特徴をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。
【００５９】
（重合性組成物（溶液）の調製）
以下の組成の塗布液１を調製した。
【００６０】
【表１】
2015108669.tif 000010
【００６１】
【化９】
2015108669.tif 000011
【００６２】
以下の組成の塗布液１７を調製した。
【００６３】
【表２】
2015108669.tif 000012
【００６４】
【化１０】
2015108669.tif 000013
【００６５】
塗布液１のアミンの種類と量を表３に記載のように変化させた塗布液２〜１６を調整した。また、塗布液１７のアミンの種類と量を表４に記載のように変化させた塗布液１８〜２１を調整した。
【００６６】
〔溶液安定性〕
塗布液１〜２１について、密栓した状態で３０℃で48時間放置した。調液直後と48時間後の塗布液のHPLC測定（カラム：東ソー製TSK-gel ODS-80Ts（4.6mm×15cm）、検出波長：２５４ｎｍ、測定温度40℃）を行った。各化合物由来のHPLCのヒ゜ークの面積割合（面積％）から以下の式に従って塗布液中の化合物A-1,およびA-2の含有率を算出し、以下の式に従ってアゾメチン化合物の残存率を算出した。なお、化合物Bは３０℃４８時間の経時で分解しないことは別途確認した。
化合物A-1の面積含有率＝  化合物A-1の面積％  ÷  化合物Bの面積％
化合物A-2の面積含有率＝  化合物A-2の面積％  ÷  化合物Bの面積％
残存率＝  ４８時間後の面積含有率  ÷  調液直後の面積含有率  ×１００％
結果を表３および表４に示す。また、塗布液１および塗布液１６について、それぞれ、調整直後（０ｈ）および４０℃で72時間放置後（７２ｈ）に塗布液をアセトニトリルで5000倍に希釈し、島津社製の分光光度計ＵＶ−３１００ＰＣにて測定した。300nmの吸光度を１として規格化した吸収スペクトルを図１に示す。なお、図中、上が塗布液１の吸収スペクトルおよび下が塗布液１６の吸収スペクトルである。
【００６７】
【表３】
2015108669.tif 000014
【００６８】
【表４】
2015108669.tif 000015
【００６９】
【化１１】
2015108669.tif 000016
【００７０】
〔硬化膜の耐光性試験〕
上記の塗布液１、２、４〜２０をそれぞれ、ラビング処理をしたPETフィルム（製品名東洋紡製、コスモシャイン）上にワイヤーバーを用いて、乾燥後の膜の厚みが４μｍになるように塗布した。室温にて３０秒間乾燥させて溶剤を除去した後、１１０℃の雰囲気で２分間加熱し、その後４０℃にして、窒素雰囲気下で紫外線照射（紫外線強度：５００ｍＪ／ｍ2）することでコレステリック液晶相を固定したフィルム１、２、４〜２０を得た。
得られたフィルムそれぞれにつき、島津社製の分光光度計ＵＶ−３１００ＰＣを用いての透過スペクトル測定を行った。その後、１７万Lxのキセノン褪色試験装置を用い、干渉フィルターL37を介して、上記フィルムにそれぞれ２４時間光照射を行ったのちに、再びフィルムの透過スペクトル測定を行った。
耐光性試験前後の４５０ｎｍにおける透過率の差の測定結果を表５に示す。
【００７１】
【表５】
2015108669.tif 000017
【００７２】
フィルム１、２、４〜２０はいずれも選択反射特性を示した。そのうち、フィルム９の選択反射の中心波長は995nm、半値幅は162nmであった。なお、塗布液１において、化合物Ａ−１の代わりに化合物Ｂを用い、かつＬＣ７５６の濃度を３．０質量部とし、かつアミンを加えない以外は、フィルム１と同様に、重合性アゾメチン化合物を含まない組成物から形成されたフィルムを作製したところ、選択反射の中心波長は998nm、半値幅は115nmであった。
【図１】
2015108669.tif 000020